(57)【要約】【課題】亜硝酸リチウム水溶液等をコンクート構造物にあけた注入孔に圧入してコンクリート構造物内部に浸透させる方法において、亜硝酸リチウム水溶液等の浸透範囲を増大させる。【解決手段】一端に噴出口１を備えた鋼製の円筒体と、該円筒体に挿入されるゴムスリーブ及び鋼製のスペーサとを有し、円筒体に捩じ込んだナットを締め込むことによりゴムスリーブを圧縮して径方向に膨張させることができるパッカーを用い、コンクリート構造物８にあけた注入孔１１に挿入後、ナットの締め込みにより固定する。固定後、ゴムスリーブ１５は噴出口１より注入孔１１の開口１２までシールするようになり、亜硝酸リチウム水溶液は噴出口１を中心とし、ゴムスリーブ１５でシールされるまでの距離Ｒを半径とする円内まで浸透して浸透範囲を増加させる。【選択図】図３
2005248637.tif 000002
【特許請求の範囲】
【請求項１】
一端に噴出口を備えた金属製の円筒体と、該円筒体の外周に装着される可撓性のあるゴムないし樹脂製のスリーブと、円等体に捩じ込まれるナットよりなり、ナットを締め込み或いは緩めることによってスリーブを軸方向に伸縮させると共に、径方向に膨張或いは収縮させるパッカーを用い、コンクリート構造物にあけた注入孔にパッカーを挿入し、ナットを締め込んで上記スリーブを径方向に膨張させて固定したのち、亜硝酸リチウム水溶液をパッカーの噴出口より注入孔内に圧入してコンクリート構造物内部に浸透させ、コンクリート構造物のアルカリ骨材反応による経年劣化を抑制する方法において、ナットを閉め込むことによって径方向に膨張するスリーブが噴出口近くより注入孔の開口ないしその近くまで注入孔内内周面に圧着し、シールすることを特徴とするコンクリート構造物のアルカリ骨材反応抑制方法。
【請求項２】
噴出口を備えた金属製の円筒体と、該円筒体の外周に装着される可撓性のあるゴムないし樹脂製のスリーブと、円等体に捩じ込まれるナットよりなり、ナットを締め込み或いは緩めることによってスリーブを軸方向に伸縮させると共に、径方向に膨張或いは収縮させるパッカーを用い、コンクリート構造物にあけた注入孔にパッカーを挿入し、ナットを締め込んで上記スリーブを径方向に膨張させて固定したのち、亜硝酸リチウム水溶液をパッカーの噴出口より注入孔内に圧入してコンクリート構造物内部に浸透させ、コンクリート構造物のアルカリ骨材反応による経年劣化を抑制する方法において用いられる上記パッカーであって、噴出口が円筒体の中間部適所に形成され、ゴムないし樹脂製のスリーブが噴出口の両側に配置されることを特徴とするパッカー。
【発明の詳細な説明】
【技術分野】
【０００１】
本発明は、亜硝酸リチウム水溶液や水酸化リチウム水溶液等（以下、単に「亜硝酸リチウム水溶液等」という）をコンクリート構造物等にあけた注入孔に圧入してコンクリート構造物に浸透させ、コンクリート構造物のアルカリ骨材反応による経年劣化を抑制し、更にはコンクリート構造物内部の鉄筋の不動態皮膜を再形成することのできる方法と、該方法において用いられるパッカーに関する。
【背景技術】
【０００２】
コンクリート構造物のアルカリ骨材反応による経年劣化を抑制する方法に関して下記特許文献１には、コンクート構造物にコアカッター又はドリルを用いて多数の注入孔を形成したのち、各注入孔にパッカーを挿入し、ついで加圧ポンプにより亜硝酸リチウム水溶液が入れられる貯蔵タンクより亜硝酸リチウム水溶液をパッカーから注入孔内に圧入させ、コンクリート構造物内部に浸透させるようにしたものが開示され、パッカーは図１に示すように、図示しない貯蔵タンクとパイプまたはチューブによって連結され、一端に噴出口１を備えた金属製の円筒体２と、該円筒体２の外周に装着されるゴムスリーブ３と、上記円筒体２に挿入される円筒状のスペーサ７とを有し、上記ゴムスリーブ３を円筒体２の一端に捩込んだナット４で止められるワッシャ５と、別のワッシャ６とで両側より挟み込み、スペーサ７を介してナット８を締め込み或いは弛めることによってゴムスリーブ３を軸方向に伸縮させると共に、径方向に膨張或いは収縮させてコンクリート構造物にあけた注入孔に固定したり、注入孔からの抜き差しを行うことができるようになっている。
【特許文献１】特開２００２−１７３３８０号
【発明の開示】
【発明が解決しようとする課題】
【０００３】
本発明の第１の目的は、亜硝酸リチウム水溶液等をコンクート構造物にあけた注入孔に圧入してコンクリート構造物内部に浸透させる方法において、亜硝酸リチウム水溶液等の浸透範囲を増大させることができるようにするものであり、
第２の目的は、亜硝酸リチウム水溶液等を注入するパッカーを提供しようとするものである。
【課題を解決するための手段】
【０００４】
請求項１に係る発明は、第1の目的を達成するための方法に関するもので、一端に噴出口を備えた金属製の円筒体と、該円筒体の外周に装着される可撓性のあるゴムないし樹脂製のスリーブと、円筒体に捩じ込まれるナットよりなり、ナットを締め込み或いは緩めることによってスリーブを軸方向に伸縮させると共に、径方向に膨張或いは収縮させるパッカーを用い、コンクリート構造物にあけた注入孔にパッカーを挿入し、ナットを締め込んで上記スリーブを径方向に膨張させて固定したのち、亜硝酸リチウム水溶液をパッカーの噴出口より注入孔内に圧入してコンクリート構造物内部に浸透させ、コンクリート構造物のアルカリ骨材反応による経年劣化を抑制する方法において、ナットを閉め込むことによって径方向に膨張するスリーブが噴出口近くより注入孔の開口ないしその近くまで注入孔内内周面に圧着し、シールすることを特徴とする。
【０００５】
本方法において、注入孔に固定された状態のパッカーは、通常、その一部が注入孔より外側に突出するが、スリーブも注入孔より外側に突出して設けられていてもよい。この場合には、したがってスリーブは、注入孔の開口まで注入孔内周面に圧着するようになる。
【０００６】
請求項２に係る発明は、第２の目的を達成するためのスリーブに関するもので、噴出口を備えた金属製の円筒体と、該円筒体の外周に装着される可撓性のあるゴムないし樹脂製のスリーブと、円等体に捩じ込まれるナットよりなり、ナットを締め込み或いは緩めることによってスリーブを軸方向に伸縮させると共に、径方向に膨張或いは収縮させるパッカーを用い、コンクリート構造物にあけた注入孔にパッカーを挿入し、ナットを締め込んで上記スリーブを径方向に膨張させて固定したのち、亜硝酸リチウム水溶液をパッカーの噴出口より注入孔内に圧入してコンクリート構造物内部に浸透させ、コンクリート構造物のアルカリ骨材反応による経年劣化を抑制する方法において用いられる上記パッカーであって、噴出口が円筒体の中間部適所に形成され、ゴムないし樹脂製のスリーブが噴出口の両側に配置されることを特徴とする。
【発明の効果】
【０００７】
図２は、図１に示す従来のパッカーを用いて行う、コンクリート構造物９への亜硝酸リチウム水溶液の注入方法を示すもので、円筒体２の一端部に設けられるゴムスリーブ３はナット８の締め込みにより円筒体一端の噴出口１近くで注入孔内周面に圧着してシールしている。この状態で亜硝酸リチウム水溶液を噴出口１より注入孔１１内に加圧注入した場合、注入孔内周面と円筒体２との間の隙間１３内は開口１２に通じて大気圧をなすから、加圧注入された亜硝酸リチウム水溶液は、噴出口１を中心とし、ゴムスリーブ３でシールされるまでの距離ｒを半径とする、図２の円内まで浸透ののち、上記隙間１３を形成する注入孔内周面より隙間内に滲み出るようになり、滲み出た亜硝酸リチウム水溶液は、開口１２より滴下する。
【０００８】
これに対し、図３にその一例を示す本発明方法では、噴出口１より噴出された亜硝酸リチウム水溶液等は、噴出口１を中心とし、ゴムスリーブ１５でシールされるまでの距離Ｒを半径とする図３の円内まで浸透したのち、注入孔１１の開口１２に滲み出るようになり、亜硝酸リチウム水溶液等の浸透範囲を増大させるようになる。
【０００９】
図４は、本発明方法の別の例を示すもので、注入孔１７を図２及び図３に示す注入孔１１の２倍以上の長さとし、ゴムスリーブ１５が注入孔１１の開口と一致する程度までパッカーを注入孔１７に挿入して固定し、シールしたのち、亜硝酸リチウム水溶液等を加圧注入したときの亜硝酸リチウム水溶液等の浸透範囲を示している。この方法では、噴出口１から注入された亜硝酸リチウム水溶液等は、注入孔１７の開口まで浸透したのちコンクリート構造物９より滲み出るようになるが、滲み出るまでに噴出口１から注入孔１７開口までの距離Ｒ１を半径とする円内まで浸透する。また噴出口１より奥側の注入孔１７に加圧注入された亜硝酸リチウム水溶液等は注入孔１７内で等圧であるから、注入孔１７先端から同じく半径Ｒ１の円内まで浸透し、その間においては幅２Ｒ１の範囲まで浸透する。したがって亜硝酸リチウム水溶液等は、図４に示すように長円の範囲内に浸透するようになる。
【００１０】
図５に示すようにコンクリート構造物９に外面に達するような割れ１９がある場合、加圧注入された亜硝酸リチウム水溶液等が割れ１９まで達すると、割れ１９から滲み出るようになり、図５の長円で示す範囲を越えては浸透しなくなる。
【００１１】
これに対し、図６に示すように、パッカー先端の噴出口１のほか、中間部に噴出口２１が設けられ、かつ噴出口２１の両側にゴムスリーブ２２、２３が設けられる場合、噴出口１から注入される亜硝酸リチウム水溶液等は、割れ１９に達するまでの半径Ｒ２の範囲内までしか浸透しないが、噴出口２１から注入される亜硝酸リチウム水溶液等は、ゴムスリーブ２２端までの距離を半径Ｒ３とする範囲内まで浸透するようになる。図６の一転鎖線で示す長円は、中間部に噴出口２１を設けなかった場合の亜硝酸リチウム水溶液等の浸透範囲を示すものであるが、中間部に噴出口２１を設けることにより亜硝酸リチウム水溶液等の浸透範囲が増加することが図から見ても明らかである。
【発明を実施するための最良の形態】
【００１２】
図７は、図３〜図５に示す本発明方法で使用するパッカー３１の一例を示すもので、一端に噴出口３２を備え、両サイドの外周にネジを切った鋼製の円筒体３３と、該円筒体３３の一端の噴出口側に捩じ込まれる一対のナット３４と、両側にワッシャ３５を備え、円筒体３３に挿入されるゴムスリーブ３６と、ゴムスリーブ３６に続いて円筒体３３に挿入される鋼製の円筒状のスペーサ３０と、ワッシャ３７を介して円筒体３３他端部に捩じ込まれるナット３８とよりなり、円筒体３３の他端にはボールバルブ３９が連結され、ハンドル４０操作によりボールバルブ３９の開閉が行われるようになっている。
【００１３】
図８は、図６に示すパッカーに対応する本発明に係るパッカー４１の一例を示すもので、一端に噴出口４２を、中間部に直径方向の噴出口４３をそれぞれ備え、両サイドの外周にネジを切った鋼製の円筒体４４と、該円筒体４４の一端に捩じ込まれる一対のナット４５と、噴出口４３の両側に配置され、かつ両側にそれぞれワッシャ４８を備えたゴムスリーブ４６、４７と、ゴムスリーブ４６、４７間に配置され、直径方向に噴出口４９を備えた鋼製の円筒状のスペーサ５１と、円筒体４４の他端部に捩じ込まれるナット５２よりなり、円筒体４４の他端には上述するように、ハンドル４０を備えたボールバルブ３９が連結されている。
【００１４】
本実施形態のパッカーを使用するときには、コンクリート構造物にあけた注入孔にパッカー４１を挿入後、ナット５２を捩じ込む。ナット５２の捩じ込みに伴いゴムスリーブ４６、更にはスペーサ５１を介してゴムスリーブ４７が圧縮されて径方向に膨張し、注入孔内壁に圧着される。ナット５２の捩じ込みに伴ってまた、スペーサ５１も円筒体４４上を軸方向に変位するが、スペーサ５１はある程度の長さを有しているため、噴出口４３がゴムスリーブ４６、４７やワッシャ４８で塞がれることはなく、したがって噴出口４３より噴出された亜硝酸リチウム水溶液等は、スペーサ５１と円筒体４４との間の環状の隙間を介してスペーサ５１の噴出口４９より噴出するようになり、噴出口４３からの亜硝酸リチウム水溶液等の加圧注入に支障を生ずることはない。
【産業上の利用可能性】
【００１５】
本発明方法及びパッカーは、コンクリート構造物のアルカリ骨材反応による経年劣化を抑制するため、更にはまたコンクリート構造物内部の鉄筋の不動態皮膜を再形成するため、亜硝酸リチウム水溶液等をコンクリート構造物にあけた注入孔に加圧注入するのに用いることができる。
【図面の簡単な説明】
【００１６】
【図１】従来のパッカーの平面図。
【図２】図１に示す従来のパッカーを用いてコンクリート構造物に亜硝酸リチウム水溶液を加圧注入した場合の浸透範囲を示す図。
【図３】本発明方法による場合の亜硝酸リチウム水溶液等の浸透範囲を示す図。
【図４】本発明の別の方法の亜硝酸リチウム水溶液等の浸透範囲を示す図。
【図５】コンクリート構造物に割れがある場合の亜硝酸リチウム水溶液等の浸透範囲を示す図。
【図６】本発明に係るパッカーを使用した場合の亜硝酸リチウム水溶液等の浸透範囲を示す図。
【図７】本発明方法で用いるパッカーの部分断面平面図。
【図８】本発明に係るパッカーの部分断面平面図。
【符号の説明】
【００１７】
１、２１、３２、４２、４３・・噴出口
２、３３、４４・・円筒体
３、１５、２２、２３、３６、４６、４７・・ゴムスリーブ
４、８、３４、３８、４５、５２・・ナット
５、６、３５、３７、４８・・ワッシャ
７、３０、５１・・スペーサ
９・・コンクリート構造物
１１、１７・・注入孔
１２・・開口
１３・・隙間
１９・・割れ
３１、４１・・パッカー
３９・・ボールバルブ
４０・・ハンドル
【図１】
2005248637.tif 000003
【図２】
2005248637.tif 000004
【図３】
2005248637.tif 000005
【図４】
2005248637.tif 000006
【図５】
2005248637.tif 000007
【図６】
2005248637.tif 000008
【図７】
2005248637.tif 000009
【図８】
2005248637.tif 000010